(57)【要約】【課題】ポリエーテルエステル繊維を含みかつ染色加工された繊維構造体であって、洗濯堅牢度に優れ、かつ該繊維構造体に含まれるポリエーテルエステル繊維が高強度を有する繊維構造体およびその製造方法および衣料を提供する。【解決手段】ポリブチレンテレフタレートをハードセグメントとし、ポリオキシエチレングリコールをソフトセグメントとするポリエーテルエステルエラストマーなどからなるポリエーテルエステル繊維を用いて繊維構造体を得た後、該繊維構造体に染色加工を施し、ｐＨ８〜２の還元浴中で還元洗浄処理することにより、ＡＡＴＣＣ  ＩＩＡ法により測定した繊維構造体の洗濯堅牢度を３級以上とし、かつ該繊維構造体に含まれるポリエーテルエステル繊維の強度を０．１ｇ／ｄｔｅｘ以上とする。【選択図】なし【特許請求の範囲】
【請求項１】
ポリエーテルエステル繊維を含みかつ染色加工された繊維構造体であって、ＡＡＴＣＣ  ＩＩＡ法により測定した繊維構造体の洗濯堅牢度が３級以上であり、かつ該繊維構造体に含まれるポリエーテルエステル繊維の強度が０．１ｇ／ｄｔｅｘ以上であることを特徴とする繊維構造体。
【請求項２】
前記のポリエーテルエステル繊維が、ポリブチレンテレフタレートをハードセグメントとし、ポリオキシエチレングリコールをソフトセグメントとするポリエーテルエステルエラストマーからなるポリエーテルエステル繊維である、請求項１に記載の繊維構造体。
【請求項３】
前記のポリエーテルエステル繊維に酸化防止剤が含まれる、請求項１または請求項２に記載の繊維構造体。
【請求項４】
前記のポリエーテルエステル繊維に含まれる酸化防止剤の含有量が繊維重量に対して０．１〜２．０重量％である、請求項３に記載の繊維構造体。
【請求項５】
繊維構造体に、他の繊維としてポリエステル繊維が含まれる、請求項１〜４のいずれかに記載の繊維構造体。
【請求項６】
前記ポリエステル繊維がポリエチレンテレフタレート繊維である、請求項５に記載の繊維構造体。
【請求項７】
繊維構造体の明度指数Ｌ値が５０以下である、請求項１〜６のいずれかに記載の繊維構造体。
【請求項８】
繊維構造体が織物組織または編物組織を有する、請求項１〜７のいずれかに記載の繊維構造体。
【請求項９】
ポリエーテルエステル繊維を含む繊維構造体を得た後、該繊維構造体に染色加工を施し、ｐＨ８〜２の還元浴中で還元洗浄処理することを特徴とする繊維構造体の製造方法。
【請求項１０】
前記のポリエーテルエステル繊維が、ポリブチレンテレフタレートをハードセグメントとし、ポリオキシエチレングリコールをソフトセグメントとするポリエーテルエステルエラストマーからなるポリエーテルエステル繊維である、請求項９に記載の繊維構造体の製造方法。
【請求項１１】
請求項１〜８のいずれかに記載の繊維構造体を用いてなる衣料。
【発明の詳細な説明】
【技術分野】
【０００１】
本発明は、ポリエーテルエステル繊維を含みかつ染色加工された繊維構造体であって、洗濯堅牢度に優れ、かつ該繊維構造体に含まれるポリエーテルエステル繊維が高強度を有する繊維構造体に関するものである。
【背景技術】
【０００２】
従来、ポリエーテルエステル繊維は、スポーツ衣料やユニフォーム衣料などの繊維構造体として広く使用されている（例えば、特許文献１参照）。
他方、かかるポリエーテルエステル繊維を含む繊維構造体を染色加工すると、染料がポリエーテルエステル繊維に過度に染着するため、染色加工された繊維構造体の洗濯堅牢度が著しく低下するという問題があった。
【０００３】
このため、ポリエーテルエステル繊維を含む繊維構造体を染色加工したのち、該繊維構造体を還元洗浄処理することが提案されている。そして、かかる還元洗浄処理は、染料の加水分解を促進し、かつ還元剤を安定化させるため強アルカリの還元浴中で行われている（例えば、特許文献２、特許文献３、非特許文献１参照）。
しかしながら、ポリエーテルエステル繊維を含む繊維構造体を強アルカリの還元浴中で還元洗浄処理すると、ポリエーテルエステル繊維が劣化し繊維強度が低下するという問題があった。
【０００４】
【特許文献１】国際公開第２００４／１１３５９９号パンフレット
【特許文献２】特開平４−２４０２７７号公報
【特許文献３】特開平９−１７６９７１号公報
【非特許文献１】（株）繊維社発行  加工技術  ２００３年７月号  ２３〜２４頁
【発明の開示】
【発明が解決しようとする課題】
【０００５】
本発明は前記従来技術に鑑みなされたものであり、その課題は、ポリエーテルエステル繊維を含みかつ染色加工された繊維構造体であって、洗濯堅牢度に優れ、かつ該繊維構造体に含まれるポリエーテルエステル繊維が高強度を有する繊維構造体およびその製造方法および衣料を提供することにある。
【課題を解決するための手段】
【０００６】
本発明者は上記の課題を達成するため鋭意検討した結果、ポリエーテルエステル繊維としてポリブチレンテレフタレートをハードセグメントとし、ポリオキシエチレングリコールをソフトセグメントとするポリエーテルエステルエラストマーからなるポリエーテルエステル繊維を採用することにより、弱アルカリ〜酸性の還元浴中で還元処理することができることを見出し、さらに鋭意検討を重ねることにより本発明を完成するに至った。
【０００７】
かくして、本発明によれば「ポリエーテルエステル繊維を含みかつ染色加工された繊維構造体であって、ＡＡＴＣＣ  ＩＩＡ法により測定した繊維構造体の洗濯堅牢度が３級以上であり、かつ該繊維構造体に含まれるポリエーテルエステル繊維の強度が０．１ｇ／ｄｔｅｘ以上であることを特徴とする繊維構造体。」が提供される。
【０００８】
その際、前記のポリエーテルエステル繊維が、ポリブチレンテレフタレートをハードセグメントとし、ポリオキシエチレングリコールをソフトセグメントとするポリエーテルエステルエラストマーからなるポリエーテルエステル繊維であることが好ましい。また、前記ポリエーテルエステル繊維に酸化防止剤が含まれることが好ましい。ポリエーテルエステル繊維に含まれる酸化防止剤の含有量としては繊維重量に対して０．１〜２．０重量％であることが好ましい。
【０００９】
本発明の繊維構造体において、繊維構造体に、他の繊維としてポリエステル繊維が含まれることが好ましい。その際、前記ポリエステル繊維がポリエチレンテレフタレート繊維であることが好ましい。また、繊維構造体の明度指数Ｌ値が５０以下であることが好ましい。また、繊維構造体が織物組織または編物組織を有することが好ましい。
【００１０】
また、本発明によれば、「ポリエーテルエステル繊維を含む繊維構造体を得た後、該繊維構造体に染色加工を施し、ｐＨ８〜２の還元浴中で還元洗浄処理することを特徴とする繊維構造体の製造方法。」が提供される。その際、前記のポリエーテルエステル繊維が、ポリブチレンテレフタレートをハードセグメントとし、ポリオキシエチレングリコールをソフトセグメントとするポリエーテルエステルエラストマーからなるポリエーテルエステル繊維であることが好ましい。
また、本発明によれば、前記の繊維構造体を用いてなる衣料が提供される。
【発明の効果】
【００１１】
本発明によれば、ポリエーテルエステル繊維を含みかつ染色加工された繊維構造体であって、洗濯堅牢度に優れ、かつ該繊維構造体に含まれるポリエーテルエステル繊維が高強度を有する繊維構造体およびその製造方法および衣料が得られる。
【発明を実施するための最良の形態】
【００１２】
以下、本発明の実施の形態について詳細に説明する。
本発明の繊維構造体は、ポリエーテルエステル繊維を含みかつ染色加工された繊維構造体である。
【００１３】
ここで、ポリエーテルエステル繊維としては、ポリブチレンテレフタレートをハードセグメントとし、ポリオキシエチレングリコールをソフトセグメントとするポリエーテルエステルエラストマーからなるポリエーテルエステル繊維であることが好ましい。該繊維は親水基を有するため、還元洗浄処理の際、還元剤が繊維内部まで浸透するため、染料を繊維内部から強く還元分解することが可能となる。
【００１４】
上記ポリブチレンテレフタレートは、ブチレンテレフタレート単位を少なくとも７０モル％以上含有することが好ましい。ブチレンテレフタレートの含有率は、より好ましくは８０モル％以上、さらに好ましくは９０モル％以上である。酸成分は、テレフタル酸が主成分であるが、少量の他のジカルボン酸成分を共重合してもよく、またグリコール成分は、テトラメチレングリコールを主成分とするが、他のグリコール成分を共重合成分として加えてもよい。
【００１５】
テレフタル酸以外のジカルボン酸としては、例えばナフタレンジカルボン酸、イソフタル酸、ジフェニルジカルボン酸、ジフェニルキシエタンジカルボン酸、β−ヒドロキシエトキシ安息香酸、ｐ−オキシ安息香酸、アジピン酸、セバシン酸、１、４−シクロヘキサンジカルボン酸のような芳香族、脂肪族のジカルボン酸成分を挙げることができる。さらに、トリメリット酸、ピロメリット酸のような三官能性以上のポリカルボン酸を共重合成分として用いても良い。
【００１６】
また、テトラメチレングリコール以外のジオール成分としては、例えばトリメチレングリコール、エチレングリコール、シクロヘキサン−１，４−ジメタノール、ネオペンチルグリコールのような脂肪族、脂環族、芳香族のジオール化合物を挙げることができる。更に、グリセリン、トリメチロールプロパン、ペンタエリスリトールのような三官能性以上のポリオールを共重合成分として用いてもよい。
【００１７】
一方、ポリオキシエチレングリコールは、オキシエチレングリコール単位を少なくとも７０モル％以上含有することが好ましい。オキシエチレングリコールの含有量は、より好ましくは８０モル％以上、さらに好ましくは９０モル％以上である。本発明の目的の達成が実質的に損なわれない範囲内で、オキシエチレングリコール以外にプロピレングリコール、テトラメチレングリコール、グリセリンなどを共重合させても良い。
かかるポリオキシエチレングリコールの数平均分子量としては、４００〜８０００が好ましく、なかでも１０００〜６０００が特に好ましい。
【００１８】
前記のポリエーテルエステルエラストマーは、たとえば、テレフタル酸ジメチル、テトラメチレングリコールおよびポリオキシエチレングリコールとを含む原料を、エステル交換触媒の存在下でエステル交換反応させ、ビス（ω−ヒドロキシブチル）テレフタレート及び／又はオリゴマーを形成させ、その後、重縮合触媒及び安定剤の存在下で高温減圧下にて溶融重縮合を行うことにより得ることができる。
ハードセグメント／ソフトセグメントの比率は、重量を基準として３０／７０〜７０／３０であることが好ましい。
【００１９】
ポリエーテルエステル繊維は、前記ポリエーテルエステルを、通常の溶融紡糸口金から溶融して押し出し、引取速度３００〜１２００ｍ／分（好ましくは４００〜９８０ｍ／分）で引取り、巻取ドラフト率をさらに該引取速度の１．０〜１．２（好ましくは１．０〜１．１）倍で巻取ることにより製造することができる。
かかるポリエーテルエステル繊維には、酸化防止剤が含まれていることが好ましい。ポリエーテルエステル繊維に酸化防止剤を含ませることにより染色加工後の還元洗浄処理の際、繊維内部まで浸透した還元剤が酸化されることなく、染料をさらに容易に還元分解することができる。
【００２０】
かかる酸化防止剤としては、ヒンダードフェノール系酸化防止剤が好ましい。ヒンダードフェノール系酸化防止剤としては、特に限定しないが、例えばオクタデシル−３−（３，５−ジ−ｔ−ブチル−４−ヒドロキシフェニル）プロピオネート、４，４′−チオビス（３−メチル−６−ｔ−ブチルフェノール）、２，２′−メチレンビス−（４−メチル−６−ｔ−ブチルフェノール）、Ｎ，Ｎ′−ヘキサメチレンビス（３，５−ジ−ｔ−ブチル−４−ヒドロキシ−ヒドロシンナマイド）、３，５−ジ−ｔ−ブチル−４−ヒドロキシ−ベンジルホスホネート−ジエチルエステル、１，３，５−トリメチル−２，４，６−トリス−（３，５−ジ−ｔ−ブチル−４−ヒドロキシベンジル）ベンゼン、トリス（２−メチル−４−ヒドロキシ−５−ｔ−ブチルフェニル）ブタン、トリス（３，５−ジ−ｔ−ブチル−４−ヒドロキシベンジル）イソシアヌレイトなどが挙げられる。
【００２１】
ポリエーテルエステル繊維に含まれる酸化防止剤の含有量としては繊維重量に対して０．５〜２．０重量％の範囲内であることが好ましい。該含有量が０．５重量％未満では、酸化防止剤の効果が十分には発揮されず、繊維内部に浸透した還元剤２．０重量％よりも大きいと、溶融紡糸が困難となるおそれがある。かかる酸化防止剤は、ポリエーテルエステルの重合時に添加することが好ましいが、微粉末化後、界面活性剤でエマルジョン化した後、浴中処理によりポリエーテルエステル繊維に吸尽させる方法でもよい。なお、ポリエーテルエステル繊維中には、公知の有機スルホン酸金属塩が含まれていてもよい。
前記ポリエーテルエステル繊維の繊度としては、総繊度３０〜１００ｄｔｅｘ、フィラメント数１本が好ましい。
【００２２】
本発明の繊維構造体において、ポリエーテルエステル繊維が１００％含まれていてもよいが、ポリエーテルエステル繊維と他の繊維とで繊維構造体を構成してもよい。その際、ポリエーテルエステル繊維の重量比率は繊維構造体の重量対比１重量％以上（好ましくは１〜５０重量％、さらに好ましくは４〜２０重量％）であることが好ましい。また、他の繊維としては、ポリエチレンテレフタレート、ポリトリメチレンテレフタレート、ポリオキシエチレンベンゾエート、ポリブチレンテレフタレート、ポリアミド、ポリアクリル、ポリビニルアルコール等の分散染料可染型繊維が好ましい。特に、ポリエチレンテレフタレート繊維などのポリエステル繊維が好ましい。もちろん、他の繊維がウール、綿、絹、麻、キュプラ、レーヨン等の再生セルロース繊維であってもさしつかえない。
【００２３】
また、本発明の繊維構造体において、その構造としては、織物、編物、不織布、通常の糸条、芯鞘構造を有する混繊糸などが例示される。なかでも、繊維構造体が織物組織または編物組織を有することが好ましい。
【００２４】
本発明の繊維構造体は、前記の繊維構造体に染色加工が施されたものである。かかる染色加工としては、特に制限されず通常の分散染料を用いた染色加工でよい。例えば、繊維構造体に他の繊維としてポリエステル繊維が含まれる場合、分散染料の他、均染剤、pH調整剤等を含んだ染料水溶液にて１００〜１３５℃の温度で２０〜４０分間染色を行うとよい。染色に用いる染料としては、好ましくは易加水分解性分散染料として、ジエステル基を有する分散染料、アゾ系分散染料、中でもチアゾール型、チオフェン型が好ましく例示されるが、特に限定されない。さらに、ベンゾジフィラノン型分散染料、アルキルアミン基を有する分散染料などが挙げられるが、特に分解生成物の着色のないものが望まれる。
【００２５】
本発明の繊維構造体において、ＡＡＴＣＣ  ＩＩＡ法により測定した洗濯堅牢度が３級以上であり、かつ該繊維構造体に含まれるポリエーテルエステル繊維の強度が０．１ｇ／ｄｔｅｘ以上（好ましくは０．１〜０．５ｇ／ｄｔｅｘ）であることが肝要である。ポリエーテルエステル繊維一本あたりの強度（ｇ／本）としては５ｇ／本以上であることが好ましい。ただし、本発明における強度は、オリエンティック社製「テンシロン」（商品名）を用い、測定対象の繊維構造体から無作為に１０本の対象単糸（フィラメント）を抜き取り、糸試料長５０ｍｍ（チャック間長さ）、伸長速度５００ｍｍ／分の条件で歪−応力曲線を雰囲気温度２０℃、相対湿度６５％条件下で測定し、破断点での応力と伸びから強度（ｇ／本）を求めた後、この強度を繊度で割って繊維強度（ｇ／ｄｔｅｘ）とする。
【００２６】
かかる要件を満足する繊維構造体は、例えば、下記の製造方法により得られる。
すなわち、前述のように、ポリエーテルエステルエラストマーからなるポリエーテルエステル繊維を用いて繊維構造体を得た後、該繊維構造体に染色加工を施し、ｐＨ８〜２の還元浴中で還元洗浄処理するとよい。
ここで、染色後の還元洗浄処理は、ｐＨ８未満の弱アルカリ性〜酸性領域で処理を行う必要がある。ｐｈ８より大のアルカリ領域では、ポリエーテルエステル繊維が加水分解され、繊維強度が低下するため好ましくない。
【００２７】
また、還元剤としては、錫系還元剤、ロンガリットＣ、ロンガリットＺ、塩化第１スズ、スルフィン系還元剤、ハイドロサルファイトなどが挙げられる。還元剤の使用濃度は、１〜１０ｇ／L、が好ましく、使用染料タイプ、染色濃度、還元浴温度によって濃度を選定すればよい。還元浴の処理温度は特に限定しないが、４０〜９０℃の範囲が好ましく、処理時間は１０〜４０分が好ましい。
【００２８】
さらには、還元浴中での処理の際に、繊維膨潤剤として、一般に用いられるキャリヤー、例えばクロルベンゼン系キャリヤー、メチルナフタレン系キャリヤー、オルソフェニールフェノール系キャリヤー、芳香族エーテル系キャリヤー、芳香族エステル系キャリヤーなどを用いてもよい。この繊維膨潤剤としては、繊維に親和性があると考えられるポリオキシエチレンアルキルアリルエーテル、ポリオキシエチレンアルキルアミン、ポリオキシエチレンアルキルフェノールエーテル、ポリオキシエチレンアルキルエーテル、ポリオキシエチレンアルキルアミンエーテル、ポリオキシエチレンアルキルベンジルアンモニウムクロライド、アルキルピコリニウムクロライドなどが挙げられるが、限定はされない。
【００２９】
以上の製造方法によれば、ポリエーテルエステル繊維が親水基を有するので、還元洗浄処理の際、還元剤が繊維内部まで浸透するため、染料を内部から強力に均一に還元分解することが可能となる。また同時に、還元洗浄処理の際、ポリエーテルエステル繊維が加水分解されることがない。
【００３０】
かくして得られた繊維構造体は優れた洗濯堅牢度を呈し、また同時に、繊維構造体に含まれるポリエーテルエステル繊維の強度が大きいという優れた特徴を有する。かかる繊維構造体において、明度指数Ｌ値が５０以下の濃色であると本発明の効果がさらに一層発揮され好ましい。
【００３１】
なお、本発明の繊維構造体には、常法の撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００３２】
次に、本発明の衣料は、前記の繊維構造体を用いてなる衣料である。かかる衣料は、前記の繊維構造体を用いているので、優れた洗濯堅牢度を呈し、また同時に該衣料に含まれるポリエーテルエステル繊維の強度が大きいので、スポーツ衣料やユニフォーム衣料などとして好適である。
【実施例】
【００３３】
以下、本発明を実施例を用いて説明するが、本発明は、この実施例に限定されるものではない。なお、実施例中の物性は下記の方法により測定した。
【００３４】
（１）洗濯堅牢度
以下のＡＡＴＣＣＩＩ−Ａ法により測定した。
１）試験法
ＡＡＴＣＣ６１−１９８０ＩＩＡに準ずる
２）装置および材料
１．ラウンダオメータ：４０〜４４ｒｐｍ
２．試験瓶(ステンレス製)：４５０〜５５０ｍｌ
３．ステンレス鋼球：径０．４ｍｍ  １びん当り５０個
４．石けん：固形洗濯石けん（ＪＩＳ  Ｋ３３０２）無添剤（1種）
５．メタ硅酸ナトリウム(Ｎａ２ＳｉＯ３・５Ｈ２Ｏ)
６．氷酢酸
７．フラットアイロン
８．遠心脱水機または絞り機
３）添付白布
ＡＡＴＣＣ  Ｍｕｌｔｉｆｉｂｅｒ  Ｎｏ．１
緯糸：アセテート、コットン、ナイロン、シルク、レーヨン、ウール
経糸：ポリエステル（スパンヤーン）
４）試験片の調製
たて１５ｃｍ×よこ５ｃｍの試験片を1枚採取し、５ｃｍ×５ｃｍの添付白布（マルチファイバー Ｎｏ１）１枚を試験片の中央で接触するようにして４辺をあらく白木綿糸で縫い合わせる。編物の場合は、試験片と同じ大きさの密度８０（本／２．５４ｃｍ）×８０（本／２．５４ｃｍ）の漂白モスリンを用い、４辺とも試験片に縫いつけて端が試験中に巻き込むのを防ぐ。
５）試験の操作
試験瓶の中に石けん０．２％メタ硅酸ナトリウム０．２％の溶液を１５０ｍｌ入れ、ステンレス硬球５０個を入れる。温度４９℃に予熱した後、複合試験片を入れ、密閉して回転機軸に取り付け、温度４９℃て４５分間回転操作する。つぎに冷却することなくただちに試験瓶から複合試験片を取り出し、温水(４０℃)１００ｍｌで１分間洗浄すること２回後、さらに水(２７℃)１００ｍｌで１分間洗浄する、その後、遠心脱水機または絞り機により脱水し、試験片と添付白布をつけたまま、温度１３５℃〜１５０℃のフラットアイロンてプレス乾燥する。
６）判定
マルチファイバーＮｏ１の汚染の判定は、ナイロン部の汚染をグレースケールにてＪＩＳＬ０８０１に従って行う。
【００３５】
（２）Ｌ値
染色後の編地のＬ値は、分光側光器（Ｇｒｅｔａｇ ＭａｃＢｅｔｈ Ｃｏｌｏｒ−Ｅｙｅ ７０００Ａ）で生地表面を測定した。Ｌ値は明度を示し、その数値が大きいほど明度が高いことを示し、１００に近いほど、淡色で白色に近く、０に近いほど、濃色である事を示す。
【００３６】
（３）繊維強度（ｇ／ｄｔｅｘ）
本発明における強度は、オリエンティック社製「テンシロン」（商品名）を用い、測定対象の繊維構造体から無作為に１０本の対象単糸（フィラメント）を抜き取り、糸試料長５０ｍｍ（チャック間長さ）、伸長速度５００ｍｍ／分の条件で歪−応力曲線を雰囲気温度２０℃、相対湿度６５％条件下で測定し、破断点での応力と伸びから強度（ｇ／本）を求めた後、この強度を繊度で割って繊維強度（ｇ／ｄｔｅｘ）とした。なお、各値は１０回の測定値の平均値を使用した。  
【００３７】
［実施例１］
ハードセグメントとしてポリブチレンテレフタレートを４９．８重量部、ソフトセグメントとして数平均分子量４０００のポリオキシエチレングリコール５０．２重量部からなるポリエーテルエステルを、２３０℃で溶融し、所定の紡糸口金より吐出量３．０５ｇ／分で押出した。このポリマーを２個のゴデットロールを介して７０５ｍ／分で引取り、さらに７５０ｍ／分（巻取りドラフト１．０６）で巻取り、４４デシテックス／１フィラメントのを有するポリエーテルエステル繊維を得た。このポリエーテルエステル繊維と複合させる通常のポリエチレンテレフタレートマルチフィラメント糸（８４デシテックス／２４フィラメント、帝人ファイバー（株）製）を用意した。
【００３８】
次いで、２８ゲージのシングル丸編機を用いて、繊維糸をドラフト率５０％でドラフトさせながら上記繊維と同時に該編機に給糸することにより、４７コース／２．５４ｃｍ、４０ウェール／２．５４ｃｍの編密度にて天竺組織の丸編物を編成した。ついで、この丸編物を下記処方で酸化防止剤を吸尽させた。
（酸化防止剤名）
ヒンダードフェノール系酸化防止剤
Ｉｒｇａｎｏｘ  ３１１４〔チバガイギー（株）製〕水系分散体；２％ｏｗｆ浴比；１：２０
温度×時間；８０℃×１５分
【００３９】
ついで、下記分散染料および染色条件で染色した。
（分散染料名）
Ｃ．Ｉ．Ｄｉｓｐｅｒｓｅ  Ｂｌｕｅ  ７９  １％ｏｗｆ
得られた染色物を下記の還元浴中（ｐＨ５．５）で洗浄した。
浴比；１：２０
温度×時間；１３０℃×３５分
還元浴組成および洗浄条件：
二酸化チオ尿素  １ｇ／ｌ
浴比；１：２０
温度×時間；８０℃×１５分
【００４０】
このような処理をしたポリエステル系編地（繊維構造体）において、Ｌ値は３８、洗濯堅牢度は４．５級、該編地に含まれるポリエーテルエステル繊維の繊維強度は０．１９ｇ／ｄｔｅｘ（８．２ｇ／本）であった。また、該編地にポリエーテルエステル繊維は２０重量％含まれていた。
次いで、該編地を用いてスポーツ衣料（Ｔシャツ）を得たところ、洗濯堅牢度に優れるものであった。
【００４１】
［実施例２］
酸化防止剤を吸尽処理させない以外は、実施例１と同様にした。得られたポリエステル系編地（繊維構造体）において、Ｌ値は３８、洗濯堅牢度は３−４級、該編地に含まれるポリエーテルエステル繊維の繊維強度は０．１８ｇ／ｄｔｅｘ（８．０ｇ／本）であった。また、該編地にポリエーテルエステル繊維は２０重量％含まれていた。
【００４２】
［比較例１］
ハードセグメントとしてポリブチレンテレフタレートを４９．８重量部、ソフトセグメントとして分子量２５００のポリオキシブチレンテレフタレート５０．２重量部からなるポリエーテルエステルを、２３０℃で溶融し、所定の紡糸口金より吐出量３．０５ｇ／分で押出した。このポリマーを２個のゴデットロールを介して７０５ｍ／分で引取り、さらに７５０ｍ／分（巻取りドラフト１．０６）で巻取り、４４デシテックス／１フィラメントのを有するポリエーテルエステル繊維を得た。このポリエーテルエステル繊維と複合させる通常のポリエチレンテレフタレートマルチフィラメント糸（８４デシテックス／２４フィラメント、帝人ファイバー（株）製）を用意した。
【００４３】
次いで、２８ゲージのシングル丸編機を用いて、繊維糸をドラフト率５０％でドラフトさせながら上記繊維と同時に該編機に給糸することにより、４７コース／２．５４ｃｍ、４０ウェール／２．５４ｃｍの編密度にて天竺組織の丸編物を編成した。
これ以外は実施例２と同様（酸化防止剤を吸尽処理させない）に実施した。得られたポリエステル系編地（繊維構造体）において、Ｌ値は３８、洗濯堅牢度は１級、該編地に含まれるポリエーテルエステル繊維の繊維強度は０．１８ｇ／ｄｔｅｘ（８．０ｇ／本）であった。また、該編地にポリエーテルエステル繊維は２０重量％含まれていた。
【００４４】
［比較例２］
比較例１において、酸化防止剤を実施例１と同様に処理する以外は比較例１と同様に実施した。得られたポリエステル系編地（繊維構造体）において、Ｌ値は３８、洗濯堅牢度は１級、該編地に含まれるポリエーテルエステル繊維の繊維強度は０．１８ｇ／ｄｔｅｘ（８．１ｇ／本）であった。また、該編地にポリエーテルエステル繊維は２０重量％含まれていた。
【００４５】
［比較例３］
実施例１において、染色された編地を下記の還元浴中（ｐＨ１１．５）で洗浄すること以外は実施例１と同様にした。
浴比；１：２０
温度×時間；１３０℃×３５分
還元浴組成および洗浄条件：
二酸化チオ尿素  １ｇ／ｌ
苛性ソーダ  ３．０ｇ／ｌ
浴比；１：２０
温度×時間；８０℃×１５分
【００４６】
得られたポリエステル系編地（繊維構造体）において、Ｌ値は３９、洗濯堅牢度は４級、該編地に含まれるポリエーテルエステル繊維の繊維強度は０．００４５ｇ／ｄｔｅｘ（０．２ｇ／本）であった。また、該編地にポリエーテルエステル繊維は２０重量％含まれていた。
【産業上の利用可能性】
【００４７】
本発明によれば、ポリエーテルエステル繊維を含みかつ染色加工された繊維構造体であって、洗濯堅牢度に優れ、かつ該繊維構造体に含まれるポリエーテルエステル繊維が高強度を有する繊維構造体およびその製造方法および衣料が提供され、その工業的価値は極めて大である。